(57)【要約】【課題】表面処理鋼板に求められる特性に応じて当該鋼板のプレス成形性及び塗装後鮮映性を制御できる表面処理鋼板の製造方法、及び該表面処理鋼板の製造方法に用いられる調質圧延装置を提供すること。【解決手段】表面処理鋼板用原板に調質圧延を施す表面処理鋼板の製造方法であって、調質圧延は、１回以上のブライトロールによる圧延工程と１回以上のダルロールによる圧延工程とを含み、表面処理鋼板の表面の算術平均うねりＷａが予め定められた基準値以上の場合にはブライトロールによる圧延工程の伸び率を増加させ、表面処理鋼板の表面の算術平均粗さＲａが予め定められた基準値以下、または１インチ当たりのピーク数ＰＰＩが予め定められた基準値以下の場合にはダルロールによる圧延工程の伸び率を増加させる。【選択図】図１
2018058108.tif 000002
【特許請求の範囲】
【請求項１】
表面処理鋼板用原板に調質圧延を施す表面処理鋼板の製造方法であって、
前記調質圧延は、１回以上のブライトロールによる圧延工程と１回以上のダルロールによる圧延工程とを含み、
表面処理鋼板の表面の算術平均うねりＷａが予め定められた基準値以上の場合には前記ブライトロールによる圧延工程の伸び率を増加させ、表面処理鋼板の表面の算術平均粗さＲａが予め定められた基準値以下、または１インチ当たりのピーク数ＰＰＩが予め定められた基準値以下の場合には前記ダルロールによる圧延工程の伸び率を増加させる表面処理鋼板の製造方法。
【請求項２】
前記表面処理鋼板の表面の算術平均うねりＷａが予め定められた基準値以上の場合には、前記調質圧延における最後の圧延工程をブライトロールにより行い、
前記表面処理鋼板の表面の算術平均粗さＲａが予め定められた基準値以下、または１インチ当たりのピーク数ＰＰＩが予め定められた基準値以下の場合には、前記調質圧延における最後の圧延工程をダルロールにより行う請求項１に記載の表面処理鋼板の製造方法。
【請求項３】
前記ブライトロールは、その表面の算術平均粗さＲａが０．３μｍ以下であり、
前記ダルロールは、その表面の算術平均粗さＲａが３．０μｍ以上である請求項１又は２に記載の表面処理鋼板の製造方法。
【請求項４】
前記調質圧延では、前記表面処理鋼板用原板に付与する累積伸び率が０．５％以上２．０％以下となるように圧延を行う請求項１から３までのいずれか一項に記載の表面処理鋼板の製造方法。
【請求項５】
表面処理鋼板用原板に調質圧延を施す調質圧延装置であって、
ワークロールとしてブライトロールを有する一台以上のブライト圧延機と、
ワークロールとしてダルロールを有する一台以上のダル圧延機と、
表面処理鋼板の表面の算術平均うねりＷａが予め定められた基準値以上の場合には前記ブライト圧延機における伸び率を増加させ、表面処理鋼板の表面の算術平均粗さＲａが予め定められた基準値以下、または１インチ当たりのピーク数ＰＰＩが予め定められた基準値以下の場合には前記ダル圧延機における伸び率を増加させるように、圧延機を制御する制御装置と、を有する調質圧延装置。
【請求項６】
前記表面処理鋼板の表面の算術平均うねりＷａが予め定められた基準値以上の場合には、前記調質圧延における最後の圧延機を前記ブライト圧延機で構成し、
前記表面処理鋼板の表面の算術平均粗さＲａが予め定められた基準値以下、または１インチ当たりのピーク数ＰＰＩが予め定められた基準値以下の場合には、前記調質圧延における最後の圧延機を前記ダル圧延機で構成する請求項５に記載の調質圧延装置。
【請求項７】
前記ブライトロールは、その表面の算術平均粗さＲａが０．３μｍ以下であり、
前記ダルロールは、その表面の算術平均粗さＲａが３．０μｍ以上である請求項５又は６に記載の調質圧延装置。
【請求項８】
前記制御装置は、前記表面処理鋼板用原板の累積伸び率が０．５％以上２．０％以下となるように、圧延の調整を行う請求項５から７までのいずれか一項に記載の調質圧延装置。
【発明の詳細な説明】
【技術分野】
【０００１】
本発明は、優れたプレス成形性と良好な塗装後鮮映性とを両立しうる、表面処理鋼板の製造方法、及び該表面処理鋼板の製造方法において用いられる調質圧延装置に関する。
【背景技術】
【０００２】
一般的に鋼板に求められる特性として、外観が優れていることと、成形加工性に優れていることとの２つが挙げられる。
【０００３】
鋼板の外観に重大な影響を及ぼす指標として、鋼板の塗装後鮮映性（単に、「鮮映性」と称することもある。）が従来から注目されている。塗装後鮮映性は、鋼板に塗料等を塗装した後の、鋼板の表面における反射像の鮮明さを評価するものである。特に自動車の外板用や電化製品用に鋼板を用いる場合、塗装後の鋼板の外観は直接ユーザーに品質を訴える要素の一つであるので、良好な塗装後鮮映性を確保することが望まれている。
【０００４】
また、自動車等の製品の耐食性を改善する方法として、めっき処理等を施した表面処理鋼板の使用比率が増加している。よって、表面処理鋼板の塗装後鮮映性を改善する技術も、その重要性を益々増している。特に、耐食性重視の設計から、溶融めっき鋼板のような厚めっき鋼板が要求されている今日、このような厚めっきの表面処理鋼板を用いる場合においても、塗装後鮮映性がより重要になると考えられている。
【０００５】
尚、鋼板に求められるもう一つの特性である成形加工性の具体例としては、プレス成形性が挙げられる。より詳しくは、プレス成形時において金型と鋼板（原板）との凝着を防ぐことが重要である。特に、自動車用の鋼板では、各種の形状にプレス成形した後に使用されることを前提としているので、優れたプレス成形性を有することが望まれる。
【０００６】
ところで、塗装後鮮映性の改善は、従来は、主に塗装技術の課題とされ、塗装方法、塗料の改善が盛んに検討されてきた。この結果、塗装技術は確実に進歩し、塗装後の品質を向上させた。一方で、従来は影響がないと考えられていた鋼板の表面粗さによる塗装後鮮映性への影響が、特に高品質の鋼板において明らかとなってきた。鋼板の表面粗さと塗装後鮮映性との関係を示した文献として、以下の非特許文献１及び２が挙げられる。
【０００７】
非特許文献１には、鋼板の中心線平均粗さと塗装後鮮映性との関係が報告されている。しかし非特許文献１では、鮮映性を改善するには鋼板の表面粗さをできる限り小さくする必要があることを述べているにすぎない。すなわち、塗装後鮮映性のみを考慮すると、鋼板の表面をブライト面（表面粗さが極めて小さい面）とすることが最適ということになる。
【０００８】
しかし、ブライト面を有する表面処理鋼板は、プレス成形性や加工時におけるハンドリング性等が極めて悪いことから、自動車用鋼板等のプレス成形を行う鋼板として用いることは不可能である。実際には、特にプレス成形を行う鋼板の場合、プレス成形性やハンドリング性等を向上させる目的で、鋼板の表面においてダル目付けが行われている。ダル目付けが行われた鋼板は、表面粗さが大きくなるので、当然に鮮映性も良好ではなくなってしまう。
【０００９】
非特許文献２では、鋼板の表面粗さが塗装後の鮮映性に及ぼす影響についてより詳細な検討がなされている。具体的には、ショットブラスト加工、放電加工及びレーザー加工によりダル加工を施したロールを用いて調質圧延し、種々の算術平均粗さ（Ｒａ）及びＰＰＩ（ｐｅａｋ  ｐｅｒ  ｉｎｃｈ）を備えた鋼板を作製し、５５〜８０μｍの厚さの塗装を施した後の鮮映性を調査した結果、以下のことが明らかにされている。
（１）鋼板のＲａが小さくなるほど鮮映性が向上する。
（２）鋼板のＰＰＩは鮮映性に影響しない。
（３）鋼板の粗度パターンのうち、うねり（波長や周期の長い表面凹凸）成分は塗装後にも残存し、それが鮮映性に大きく影響する。
（４）ショットブラスト加工のシミュレーション結果から、ショットブラスト加工を用いた方法では、うねりの発生の抑制は困難であり、鋼板表面に残存したうねりが鮮映性の向上を阻害することが推察される。
（５）レーザーダル加工では、マイクロクレーター(レーザーによって生じる凹部)の大きさ、間隔によってうねりの波長が決まるので、鮮映性を阻害しない程度にうねりの波長を制御することによって、プレス加工に必要な表面粗さを維持しつつ、鮮映性の向上を図ることができる。また、レーザーダル加工では平坦部が多いことも鮮映性の向上に寄与している。
【００１０】
以上のように、鋼板のプレス成形性や鮮映性は、鋼板の表面性状（特にＲａ等を含む表面の微視的凹凸の形態）によって大きく変化するので、適切に表面性状を制御することが重要である。
【００１１】
例えば、プレス成形では、金型と鋼板との凝着を防止するために、金型と鋼板との界面における保油性を高める必要がある。保油性を高めるためには、一定値以上の算術平均粗さＲａを鋼板表面に付与する必要がある。また、ピークカウント（ＰＰＩ）も大きければ大きいほど、保油性を向上させる効果があると考えられる。
【００１２】
一方で、塗装後鮮映性を向上させるためには、塗装後においても鋼板表面に残留して鮮映性に悪影響を及ぼす長周期の凹凸（うねり）を小さくすることが必要である。
【００１３】
すなわち、良好なプレス成形性と優れた塗装後鮮映性とを両立させるためには、短周期の凹凸の大きさ及び数（Ｒａ、ＰＰＩ等の指標で示される）を大きく、長周期の凹凸の大きさ及び数（Ｗａ等の指標で示される）を小さくすることが求められる。しかし、通常の調質圧延によれば、鋼板表面の短周期の凹凸と長周期の凹凸とは正の相関関係を呈するため、いずれか一方のみを大きく（又は小さく）なるように制御することは難しい。
【００１４】
また、上述の非特許文献１及び２の他に、塗装後鮮映性を向上させる技術を開示した文献として、以下に示す特許文献１及び２が挙げられる。特許文献１及び２では、調質圧延を２回以上行っている。
【００１５】
特許文献１では、高密度エネルギービームによるダル仕上げロールを用いて、２回の調質圧延を行うことを提案している。しかし、ダル仕上げロールを用いた２回の調質圧延では、鋼板に良好なプレス成形性を付与できるものの、優れた塗装後鮮映性を付与できないという問題がある。
【００１６】
また、特許文献２では最初の圧延をＲａ０．２μｍ以下のロールにより行い、最終の圧延をＷｃａ０．３５μｍ以下のロールにより行うことが開示されている。しかし、特許文献２では、ブライトロールによる圧延とＲａの大きいダルロールによる圧延とを組み合わせるという提案はなされていない。
【先行技術文献】
【非特許文献】
【００１７】
【非特許文献１】T.G.NILAN, B.M.PERFETTI and B.J. SCIALABBA: SAE Tech. Paper Ser., No.800208(1980)
【非特許文献２】角山浩三、外４名「塗装後の鮮映性に及ぼす鋼板表面粗度の影響」、鉄と鋼、一般社団法人日本鉄鋼協会、１９８９年、ｖｏｌ．７５、Ｎｏ．１１、Ｐ２０９０−２０９７
【特許文献】
【００１８】
【特許文献１】特開平０１−２９３９０５号公報
【特許文献２】特開平０２−１７５００７号公報
【発明の概要】
【発明が解決しようとする課題】
【００１９】
上述の先行技術文献で挙げられたいずれの技術でも、短周期の凹凸と長周期の凹凸のバランスを制御することは難しい。より詳しくは、優れたプレス成形性を実現するために短周期の凹凸の数及び大きさを大きくすると、それに伴って長周期の凹凸の数及び大きさも大きくなり、良好な塗装後鮮映性が実現されなくなる。一方で、良好な塗装後鮮映性を実現するために長周期の凹凸の数及び大きさを小さくすると、それに伴って短周期の凹凸の数及び大きさも小さくなり、優れたプレス成形性が実現されなくなる。
【００２０】
本発明は、上記の問題点に鑑みて完成されたものであり、鋼板に表面処理を施した後の調質圧延工程において、表面処理鋼板に要求される特性に応じて鋼板のプレス成形性及び塗装後鮮映性を制御できる表面処理鋼板の製造方法、及び該表面処理鋼板の製造方法に用いられる調質圧延装置を提供することを課題とする。
【課題を解決するための手段】
【００２１】
本発明の手段は、以下の通りである。
［１］表面処理鋼板用原板に調質圧延を施す表面処理鋼板の製造方法であって、前記調質圧延は、１回以上のブライトロールによる圧延工程と１回以上のダルロールによる圧延工程とを含み、表面処理鋼板の表面の算術平均うねりＷａが予め定められた基準値以上の場合には前記ブライトロールによる圧延工程の伸び率を増加させ、表面処理鋼板の表面の算術平均粗さＲａが予め定められた基準値以下、または１インチ当たりのピーク数ＰＰＩが予め定められた基準値以下の場合には前記ダルロールによる圧延工程の伸び率を増加させる表面処理鋼板の製造方法。
［２］前記表面処理鋼板の表面の算術平均うねりＷａが予め定められた基準値以上の場合には、前記調質圧延における最後の圧延工程をブライトロールにより行い、前記表面処理鋼板の表面の算術平均粗さＲａが予め定められた基準値以下、または１インチ当たりのピーク数ＰＰＩが予め定められた基準値以下の場合には、前記調質圧延における最後の圧延工程をダルロールにより行う［１］に記載の表面処理鋼板の製造方法。
［３］前記ブライトロールは、その表面の算術平均粗さＲａが０．３μｍ以下であり、前記ダルロールは、その表面の算術平均粗さＲａが３．０μｍ以上である［１］又は［２］に記載の表面処理鋼板の製造方法。
［４］前記調質圧延では、前記表面処理鋼板用原板に付与する累積伸び率が０．５％以上２．０％以下となるように圧延を行う［１］から［３］までのいずれか一つに記載の表面処理鋼板の製造方法。
［５］表面処理鋼板用原板に調質圧延を施す調質圧延装置であって、ワークロールとしてブライトロールを有する一台以上のブライト圧延機と、ワークロールとしてダルロールを有する一台以上のダル圧延機と、表面処理鋼板の表面の算術平均うねりＷａが予め定められた基準値以上の場合には前記ブライト圧延機における伸び率を増加させ、表面処理鋼板の表面の算術平均粗さＲａが予め定められた基準値以下、または１インチ当たりのピーク数ＰＰＩが予め定められた基準値以下の場合には前記ダル圧延機における伸び率を増加させるように、圧延機を制御する制御装置と、を有する調質圧延装置。
［６］前記表面処理鋼板の表面の算術平均うねりＷａが予め定められた基準値以上の場合には、前記調質圧延における最後の圧延機を前記ブライト圧延機で構成し、前記表面処理鋼板の表面の算術平均粗さＲａが予め定められた基準値以下、または１インチ当たりのピーク数ＰＰＩが予め定められた基準値以下の場合には、前記調質圧延における最後の圧延機を前記ダル圧延機で構成する［５］に記載の調質圧延装置。
［７］前記ブライトロールは、その表面の算術平均粗さＲａが０．３μｍ以下であり、前記ダルロールは、その表面の算術平均粗さＲａが３．０μｍ以上である［５］又は［６］に記載の調質圧延装置。
［８］前記制御装置は、前記表面処理鋼板用原板の累積伸び率が０．５％以上２．０％以下となるように、圧延の調整を行う［５］から［７］までのいずれか一つに記載の調質圧延装置。
【発明の効果】
【００２２】
本発明によると、ブライトロールの伸び率及びダルロールの伸び率を調整することで、表面処理鋼板に要求される特性に応じてプレス成形性及び塗装後鮮映性を制御できる。
【図面の簡単な説明】
【００２３】
【図１】図１は、調質圧延機の一例を示す模式図である。
【図２】図２は、実施例における各プロセスと得られた鋼板のＲａとの関係を示すグラフである。
【図３】図３は、実施例における各プロセスと得られた鋼板のＰＰＩとの関係を示すグラフである。
【図４】図４は、実施例における各プロセスと得られた鋼板のＷａとの関係を示すグラフである。
【発明を実施するための形態】
【００２４】
まず、調質圧延の概要について説明する。
本発明では、表面処理鋼板（以下、単に「鋼板」と称することもある。）を製造するために用いられる原板（以下、「表面処理鋼板用原板」、又は単に「原板」と称することもある。）を調質圧延の対象とする。表面処理鋼板とは、防食性を高めるために表面にめっき処理等を施した鋼板であり、具体例としては亜鉛めっき鋼板、錫めっき鋼板、アルミめっき鋼板、及び複数金属による合金めっき鋼板等を挙げることができる。
【００２５】
原板は、めっき等の表面処理が施された後に、調質圧延を施されることによって表面処理鋼板となる。具体的には図１に示すように、原板１は、スプレーノズル２ａ及び２ｂから潤滑油を塗布された後に、上下一対のワークロール３ａ及び３ｂによって挟圧されることで調質圧延を施される。尚、調質圧延後の表面処理鋼板は、酸性溶液による処理などを施されることなく、プレス成形や塗装等を施されて使用される。
【００２６】
本発明では、１回以上のブライトロールによる圧延工程と、１回以上のダルロールによる圧延工程とを含み、合計２回以上の圧延工程を含む。圧延機の設置・管理等による設備費コストを抑えるとともに、ワークロールによる転写の制御を容易にするという観点から、本発明における調質圧延は２回の圧延工程を有することが好ましい。例えば、図１には図示していないものの、上下一対のワークロール３ａ及び３ｂを備えた圧延機を直列に２基配列させればよい。
【００２７】
ブライトロールは、その表面が平滑なロールであり、調質圧延を行うことにより鋼板の表面を平滑にし、鋼板に光沢度を付与することができる。ダルロールは、表面の凹凸の大きいロールであり、調質圧延を行うことにより鋼板の表面に適度な凹凸を付与することができる。ブライトロールの一例としては、表面のＲａが０．３μｍ以下のロールを挙げることができる。また、ダルロールの一例としては、表面のＲａが３．０μｍ以上のロールを挙げることができる。ここでＲａは、ＪＩＳ  Ｂ  ０６０１−１９９４に規定される算術平均粗さであり、測定方向はロールの軸に平行である。
【００２８】
尚、調質圧延において３回以上の圧延を行う場合、ブライトロール、ダルロールによる圧延以外に、通常のロール（例えば、Ｒａが０．３μｍ超３．０μｍ未満のロール）による圧延を行うこともできる。
【００２９】
次に、圧延時の伸び率について説明する。圧延前後において、原板は、長手方向へ伸ばされる。調質圧延前の原板の長手方向長さに対する、調質圧延前後の長手方向長さの伸びの割合を伸び率と称する。伸び率を大きくすればするほど表面の調質機能は上昇するが、板絞り等の変形が生じる危険性もある。
【００３０】
調質圧延時の各圧延工程における鋼板の伸び率の加算値（調質圧延全体の伸び率）を累積伸び率とする。本発明では、累積伸び率は、０．５％以上２．０％以下とすることが好ましい。累積伸び率が０．５％未満であると、十分に鋼板の形状を矯正することができない。また、累積伸び率が２．０％を超えると、板破断等の形状悪化がもたらされる可能性があるので好ましくない。
【００３１】
上述したように累積伸び率は、各圧延工程における伸び率の総和である。各圧延工程にどの程度の伸び率を配分するかは、適宜調整することができる。例えば、２回の圧延を行い、累積の伸び率を１．０％と設定する場合には、１回の伸び率を均等に０．５％ずつとしてもよいし、それぞれの伸び率を異なる値とすることもできる。
【００３２】
本発明では、ブライトロールによる圧延時の伸び率と、ダルロールによる圧延時の伸び率とを適宜調整することによって鋼板のプレス成形性及び塗装後鮮映性を制御する。具体的には、まず、鋼板に要求されるプレス成形性及び塗装後鮮映性に応じた鋼板表面の算術平均粗さＲａ、１インチ当たりのピーク数ＰＰＩ及び算術平均うねりＷａの基準値を予め定める。次いで、ある圧延条件によって製造した鋼板表面のＲａが予め定められた基準値以下、またはＰＰＩが予め定められた基準値以下の場合には、その圧延条件に対してダルロールによる圧延時の伸び率を増加させる。これにより、製造される鋼板表面のＲａ及びＰＰＩを大きくすることができる。逆に、ある圧延条件によって製造した鋼板表面のＷａが予め定められた基準値以上の場合には、その圧延条件に対してブライトロールによる圧延時の伸び率を増加させる。これにより、製造される鋼板表面のＷａを小さくすることができる。
【００３３】
このように、予め定められた基準値を用いてブライトロールによる圧延時の伸び率とダルロールによる圧延時の伸び率とを調整する。これにより、当該鋼板に要求される特性に応じてプレス成形性及び塗装後鮮映性を制御できる。
【００３４】
尚、ブライトロールを備えたブライト圧延機の伸び率、及びダルロールを備えたダル圧延機の伸び率を制御する制御装置を用いることもできる。制御装置は、所望の特性の鋼板が得られるように、ブライト圧延機及びダル圧延機の操業条件を調整する。具体的には、調質圧延後の鋼板のＷａ、Ｒａ、ＰＰＩの値を入力値として用い、予め定められたそれぞれの基準値との差から各圧延機の伸び率を増減する制御を行う。その他、ブライトロールとダルロールとの表面性状（Ｒａ、ＰＰＩ、Ｗａ等）を適宜調整することによっても、鋼板の特性を調整することもできる。
【００３５】
また、ブライトロールによる圧延とダルロールによる圧延の順番は特に制限されず、ブライトロールによる圧延を行った後にダルロールによる圧延を行ってもよいし、その逆としてもよい。但し、より後段に位置するロールによる調質圧延が、最終の鋼板製品の特性に大きな影響を与えるので、これを利用することによって鋼板のプレス成形性及び塗装後鮮映性を制御できる。
【００３６】
具体的には、最後にブライトロールによる圧延を行なって製造した鋼板表面のＲａが予め定められた基準値以下、またはＰＰＩが予め定められた基準値以下の場合には、最後にダルロールによる圧延が行われるように順番を変更する。これにより、鋼板表面のＲａ及びＰＰＩを大きくできる。逆に、最後にダルロールによる圧延を行なって製造した鋼板表面のＷａが予め定められた基準値以上の場合には、最後にブライトロールによる圧延が行われるように順番を変更する。これにより、鋼板表面のＷａを小さくすることができる。
【００３７】
このように、予め定められた基準値を用いて最後に行われる圧延のワークロールを変更する。これにより、当該鋼板に要求される特性に応じて鋼板のプレス成形性及び塗装後鮮映性を制御できる。
【００３８】
尚、本発明に係る調質圧延装置では、所望する鋼板の特性に応じて圧延機の順序又は圧延機のワークロールの種類を変えられることが望ましい。具体的に、鋼板の鮮映性を高める場合には最後の圧延機をブライト圧延機に変更し、鋼板のプレス成形性を高める場合には最後の圧延機をダル圧延機に変更可能とすることが好ましい。尚、図１には図示していないが、各圧延機は一対のワークロール３ａ、３ｂの他に、バックアップロールや中間ロール等を備えていてもよい。
【００３９】
本発明によると、調質圧延によって、鋼板に要求される特性に応じて鋼板のプレス成形性及び塗装後鮮映性を制御できる。上述したようにプレス成形性を評価するパラメータとしてＲａ及びＰＰＩを用いることができ、塗装後鮮映性を評価するパラメータとしてＷａを用いることができる。
【００４０】
鋼板のＲａは、上述したロールのＲａと同様のパラメータである。また、ＰＰＩは、ＳＡＥ９１１規格で規定される一方向への単位長（例えば１インチ）あたりにおける所定の高さ（例えば±０．６３μｍ）を有する凹凸の数である。ＷａはＪＩＳ  Ｂ  ０６０１−１９９４に規定される算術平均うねりであり、鋼板表面の凹凸のうち、波長が０．８ｍｍ〜８ｍｍなる長周期成分（λｃ＝０．８ｍｍ、λｆ＝８ｍｍ）を抽出したうねり曲線について求める。いずれも測定方向は鋼板の圧延方向と直交する方向である。
【００４１】
本発明で製造される表面処理鋼板における鋼板表面のＲａ、ＰＰＩ、Ｗａの基準値は、鋼板に要求されるプレス成形性及び塗装後鮮映性に応じた値、例えば、当該鋼板に要求されるプレス成形性及び塗装後鮮映性を満足する値に定められる。例えば、溶融亜鉛めっき鋼板の基準値であれば、Ｒａは０．９μｍ〜１．５μｍ、ＰＰＩは８０〜１００、Ｗａは０．５μｍ〜１．０μｍの範囲内で定めるのが好適である。
【実施例】
【００４２】
図１に示すような実験用の圧延機において、調質圧延を１回又は２回に分割し、実験を行った。ワークロールの粗さを、それぞれＲａ０．３μｍ（ブライトロール）、Ｒａ３．５μｍ（ダルロール）とし、ロール直径は５００ｍｍとした。尚、ダルロールとしては、ショットダル加工によりダル加工を行ったロールを用いた。圧延対象材としては、冷延鋼板の溶融亜鉛めっき処理後の状態であって調質圧延が施されていない０．８ｍｍ厚の原板を用いた。尚、各圧延機の直前では、原板の表裏面に汎用の潤滑油を噴霧した。
【００４３】
比較例としては、ブライトロールのみの１回圧延、ダルロールのみの１回圧延、ブライトロールのみで２回圧延、及びダルロールのみで２回圧延をそれぞれ行った。本発明例としては、ブライトロールによる１回圧延の後にダルロールによる１回圧延、及びダルロールによる１回圧延の後にブライトロールによる１回圧延をそれぞれ行った。伸び率の配分は、７：３、５：５、及び３：７でそれぞれ行った。尚、累積の伸び率は全て１．０％に揃えた。
調質圧延後の原板のＲａ、ＰＰＩ、Ｗａをそれぞれ測定した。基準値はＲａ：０．９μｍ、ＰＰＩ：８０、Ｗａ：１．０とした。それぞれの結果を表１及び図２〜４に示す。
【００４４】
【表１】
2018058108.tif 000003
【００４５】
尚、図中の横軸に示す項目は、表１の「記号」欄の記載に対応する。図２及び３に示す、短周期の凹凸を示すパラメータであるＲａ及びＰＰＩがそれぞれ大きいと、鋼板はより優れたプレス成形性を発揮する。図２及び３に示すように、ダルロールのみを用いた例（「Ｄ１０Ｂ０」、「Ｄ５Ｄ５」の例）及びダルロールの伸び率配分が大きい例（「Ｂ３Ｄ７、Ｄ７Ｂ３」の例）では、Ｒａ及びＰＰＩともに顕著に大きくプレス成型性が極めて良好であった。一方、ブライトロールのみを用いた例（「Ｂ１０Ｄ０」、「Ｂ５Ｂ５」の例）では、Ｒａ及びＰＰＩともに顕著に小さく、プレス成形性が良好ではなかった。
【００４６】
図４に示す、長周期の凹凸を示すパラメータであるＷａが小さいと、鋼板はより良好な塗装後鮮映性を示す。図４に示すように、ブライトロールのみを用いた例（「Ｂ１０Ｄ０」、「Ｂ５Ｂ５」の例）では、Ｗａが顕著に小さく鮮映性が極めて良好であった。一方、ダルロールのみを用いた例（「Ｄ１０Ｂ０」、「Ｄ５Ｄ５」の例）や、ダルロールの伸び率配分が大きい例（「Ｂ３Ｄ７、Ｄ７Ｂ３」の例）では、Ｗａが顕著に大きく鮮映性が劣っていた。
【００４７】
これらの結果から、製造された鋼板表面のＲａまたはＰＰＩが予め定められた基準値以下の場合には、その圧延条件に対してダルロールによる圧延時の伸び率を増加させ、鋼板表面のＷａが予め定められた基準値以上の場合には、その圧延条件に対してブライトロールによる圧延時の伸び率を増加させればよいことがわかる。「Ｄ３Ｂ７」はＲａが基準値以下であり、プレス成形性が良好ではないが、ダルロールによる圧延時の伸び率を増加させて「Ｄ５Ｂ５」の圧延条件とすることにより、プレス成形性が改善する。また、「Ｂ３Ｄ７」はＷａが基準値以上であり、塗装鮮映性が良好ではないが、ブライトロールによる圧延時の伸び率を増加させて「Ｂ５Ｄ５」の圧延条件とすることにより、塗装鮮映性が改善する。これらのことから、製造される鋼板に要求されるプレス成形性及び塗装後鮮映性に応じて定められた基準値を用いてダルロールによる圧延時の伸び率及びブライトロールによる圧延時の伸び率を制御することで当該鋼板に要求される特性に応じて鋼板のプレス成形性及び塗装後鮮映性を制御できることがわかる。
【００４８】
ブライトロールとダルロールとの伸び率配分が等しい例(「Ｂ５Ｄ５」、「Ｄ５Ｂ５」の例)や、ブライトロールの伸び率配分が大きいが、ダルロールの圧延を後に行う例（「Ｂ７Ｄ３」の例）では、Ｒａ及びＰＰＩが顕著に小さくならず、Ｗａも顕著に大きくならず、これらの例では比較的良好なプレス成形性と塗装後鮮映性との両立が実現できた。すなわち、製造された鋼板表面のＲａまたはＰＰＩが予め定められた基準値より大きい場合、及び、鋼板表面のＷａが予め定められた基準値より小さい場合には、圧延条件に対してブライトロールの伸び率及びダルロールの伸び率を増加させなくてよい。
【００４９】
ブライトロールによる圧延及びダルロールによる圧延の順番に着目すると、「Ｄ７Ｂ３」の例は「Ｂ３Ｄ７」の例に比べて、Ｒａ及びＰＰＩは小さく、Ｗａも小さかった。また、「Ｂ７Ｄ３」の例は「Ｄ３Ｂ７」に比べて、Ｒａ及びＰＰＩは大きく、Ｗａも大きかった。これらの結果から、最後にブライトロールによる圧延を行うことで、Ｒａ、ＰＰＩ及びＷａが小さくなり、最後にダルロールによる圧延を行うことで、Ｒａ、ＰＰＩ及びＷａが大きくなることから、製造された鋼板表面のＷａが予め定められた基準値以上の場合には、最後にブライトロールによる圧延が行われるように順番を変更し、鋼板表面のＲａまたはＰＰＩが予め定められた基準値以下の場合には、最後にダルロールによる圧延が行われるように順番を変更すればよいことがわかる。「Ｄ３Ｂ７」はＲａが基準値以下であり、プレス成形性が良好ではないが、最後にブライトロールによる圧延が行われるように順番を変更して「Ｂ７Ｄ３」の圧延条件とすることにより、プレス成形性が改善する。これらのことから、製造される鋼板に要求されるプレス成形性及び塗装後鮮映性に応じて定められた基準値を用いて、最後に行う圧延のワークロールを変更することで当該鋼板に要求される特性に応じて鋼板のプレス成形性及び塗装後鮮映性を制御できることがわかる。
【００５０】
また、これらの実施例から推測できることとして、例えば、ブライトロールの後にダルロールの２回圧延を行う場合、ダルロールのロール粗さを変化させないで、伸び率の配分を制御することで、異なるＲａ、ＰＰＩレベルの表面処理鋼板が製造できることがわかる。
【符号の説明】
【００５１】
１              表面処理鋼板用原板
２ａ、２ｂ      スプレーノズル
３ａ、３ｂ      ワークロール
【図１】
2018058108.tif 000004
【図２】
2018058108.tif 000005
【図３】
2018058108.tif 000006
【図４】
2018058108.tif 000007